(57)【特許請求の範囲】
【請求項１】
熱可塑性樹脂モノフィラメントからなる芯糸の周囲に一本以上の鞘糸を製紐または撚り合わせてなる釣り糸であって、この釣り糸の直径が０．０５〜０．６ｍｍの範囲にあり、且つ釣り糸の破断強度が１５００Ｎ／ｍｍ２以上、破断伸度が１０〜４０％の範囲にあるとともに、長さＨ０の釣り糸に引張速度３００ｍｍ／分で荷重を掛けてゆき、破断強度の５％の荷重が掛かった時点の釣り糸の長さをＨ、さらに破断強度の５％の荷重を１分間掛けた状態で放置した後、３００ｍｍ／分の速度で荷重を取り除いた後の釣り糸の長さをＨ１とした際に次式１００×（Ｈ−Ｈ１）／（Ｈ−Ｈ０）で求められる瞬間回復率が７０〜１００％の範囲にあることを特徴とする釣り糸。
【請求項２】
前記鞘糸の破断強度が１３ｃＮ／ｄｔｅｘ以上であり、且つ弾性率が３５０ｃＮ／ｄｔｅｘ以上であることを特徴とする請求項１に記載の釣り糸。
【請求項３】
前記鞘糸を構成する繊維が、高密度ポリエチレン繊維、アラミド繊維、ポリアリレート繊維、金属細線から選ばれた少なくとも１種であることを特徴とする請求項１または２に記載の釣り糸。
【請求項４】
前記芯糸の１０％伸張時の強度が１００〜５００Ｎ／ｍｍ２の範囲にあることを特徴とする請求項１〜３のいずれか１項に記載の釣り糸。
【請求項５】
前記釣り糸の表面に芯糸と同じ熱可塑性樹脂からなるコーティングが施されていることを特徴とする請求項１〜４のいずれか１項に記載の釣り糸。
【請求項６】
芯糸となる熱可塑性樹脂モノフィラメントに、そのモノフィラメントの破断強度の１０〜２０％に相当する張力を掛けた状態で、この芯糸の周囲に、鞘糸を製紐または撚り合わせることを特徴とする請求項１〜５のいずれか１項に記載の釣り糸の製造方法。
【発明の詳細な説明】
【技術分野】
【０００１】
本発明は、釣り糸としての十分な強度を持ち、適度な伸びと伸縮回復性をバランス良く兼ね備えた高性能な釣り糸およびその製造方法に関するものである。
【背景技術】
【０００２】
近年、釣具の進化はめざましく、中でも釣り糸の分野では、それぞれの釣り用途に最も適した特性を持つ釣り糸の開発が盛んに行われており、特にポリアミド繊維、ポリフッ化ビニリデン繊維、ポリエステル繊維、高密度ポリエチレン繊維、ポリアリレート繊維、アラミド繊維、金属細線などを使用した釣り糸が、対象魚やその釣り方に合わせて色々と提案されている。
【０００３】
中でも高密度ポリエチレン繊維、ポリアリレート繊維、アラミド繊維、ガラス繊維、金属細線などの高強度新素材繊維からなる釣り糸や、これらの繊維を混合して製紐または撚り合わせてなる釣り糸（以下、新素材釣り糸と言う）は、高強度であることから、ほかの素材からなる釣り糸に比べ細い釣り糸に形成できること、細い釣り糸に形成し得るため潮の流れによる流水抵抗や仕掛けを投入する時の空気抵抗を受けにくく、魚の居る水深（いわゆる棚）に仕掛けをいち早く合わせることが可能であること、破断伸度が低いため魚が掛かった時の当たりが伝わりやすいことなどの様々な利点を持つことから、特に船釣り用、投げ釣り用の道糸として使用されている。
【０００４】
また、複数の繊維から形成して成る新素材釣り糸としては、芯糸に合成樹脂マルチフィラメント糸条を配し、その周りに鞘糸として合成繊維マルチフィラメントの撚り糸を巻き付けたカバーリング糸であって、芯糸と鞘糸のなす角度と撚り糸の撚り角度との差を２５°以下にすることにより、優れた破断強度と結節強度を持ち、且つ低伸度で耐摩耗性に優れた釣り糸（例えば、特許文献１参照）、ガラス繊維からなる芯糸と、複数本のガラス繊維以外の繊維からなる鞘糸で製紐され、且つ芯糸と鞘糸および鞘糸同士がバインダー樹脂により一体化された伸度５％以下の糸条（例えば、特許文献２参照）が既に知られている。
【０００５】
しかし、これら従来の新素材釣り糸は、十分な強度を持つものの、伸度が低いために、魚が掛かった際に魚が逃げようとして暴れると、釣り糸がその振動を十分に吸収できず、魚が針から外れて逃げてしまうというトラブルを頻繁に生じていた。
【０００６】
特にこのトラブルは、ルアーフィッシングや磯釣りなど船釣りや投げ釣りに比べて釣り人と魚の距離が短い釣りで頻繁に起きており、この点で従来の新素材釣り糸は、船釣り、投げ釣り以外の用途には未だ実用性に欠けたものであった。
【０００７】
また、多くの釣り人が軽い仕掛けを遠くに飛ばすために有効なスピニングリールを使用するが、従来の新素材釣り糸を道糸に使用した場合は、釣り糸の伸びが小さいために、魚が掛かっていない状態で道糸をスプールに巻き取ると道糸が緩くスプールに巻かれてしまい、再び仕掛けを投入するとスプール上で道糸が引っ掛かり、スプールから順次道糸が出ていかずに一度にスプールから出てしまうバックラッシュと呼ばれる現象を頻繁に起こすことになるため、従来のモノフィラメント製の道糸に比べて扱いにくいものであった。
【０００８】
このように、従来の新素材釣り糸は、船釣り用途や投げ釣り用途に対しては十分に実用性のあるものではあったが、その他の釣り用途に対してはその実用性が低いため、あらゆる釣り用途に利用できる新素材釣り糸の実現が強く望まれていた。
【特許文献１】特開平１１−１０３７３７号公報
【特許文献２】特開２００４−３０８０４７号公報
【発明の開示】
【発明が解決しようとする課題】
【０００９】
本発明は、上述した従来技術における問題点の解決を課題として検討した結果達成された物である。
【００１０】
すなわち、本発明の目的は、釣り糸としての十分な強度を持ち、従来の新素材釣り糸に比べて適度な伸びと伸縮回復性をバランス良く兼ね備え、且つ従来のモノフィラメント製釣り糸と同等の扱い易さを有する釣り糸およびその効率的な製造方法を提供することにある。
【課題を解決するための手段】
【００１１】
上記目的を達成するために本発明によれば、熱可塑性樹脂モノフィラメントからなる芯糸の周囲に一本以上の鞘糸を製紐または撚り合わせてなる釣り糸であって、この釣り糸の直径が０．０５〜０．６ｍｍの範囲にあり、且つ釣り糸の破断強度が１５００Ｎ／ｍｍ２以上、破断伸度が１０〜４０％の範囲にあるとともに、長さＨ０の釣り糸に引張速度３００ｍｍ／分で荷重を掛けてゆき、破断強度の５％の荷重が掛かった時点の釣り糸の長さをＨ、さらに破断強度の５％の荷重を１分間掛けた状態で放置した後、３００ｍｍ／分の速度で荷重を取り除いた後の釣り糸の長さをＨ１とした際に次式１００×（Ｈ−Ｈ１）／（Ｈ−Ｈ０）で求められる瞬間回復率が７０〜１００％の範囲にあることを特徴とする釣り糸が提供される。
【００１２】
なお、本発明の釣り糸においては、
鞘糸の破断強度が１３ｃＮ／ｄｔｅｘ以上であり、且つ弾性率が３５０ｃＮ／ｄｔｅｘ以上であること、
前記鞘糸を構成する繊維が、高密度ポリエチレン繊維、アラミド繊維、ポリアリレート繊維、金属細線から選ばれた少なくとも１種であること、
前記芯糸の１０％伸張時の強度が１００〜５００Ｎ／ｍｍ２の範囲にあること、および
前記釣り糸の表面に芯糸と同じ熱可塑性樹脂からなるコーティングが施されていること
が好ましい条件として挙げられ、これらの条件を満たすことでさらに優れた効果を取得することができる。
【００１３】
また、本発明の上記釣り糸の製造方法は、芯糸となる熱可塑性樹脂モノフィラメントに、そのモノフィラメントの破断強度の１０〜２０％に相当する張力を掛けた状態で、この芯糸の周囲に、鞘糸を製紐または撚り合わせることを特徴とする。
【発明の効果】
【００１４】
本発明の釣り糸は、釣り糸としての十分な強度を持ち、従来の新素材釣り糸に比べて適度な伸びと伸縮回復性をバランス良く兼ね備え、且つ従来のモノフィラメント製釣り糸と同等の扱い易さを有するため、船釣り用途、投げ釣り用途をはじめ、ルアーフィッシングや磯釣りなど、従来の新素材釣り糸では使用が難しかった様々な釣り用途にも使用することができるため、その実用性が極めて高い。
【発明を実施するための最良の形態】
【００１５】
以下、本発明の釣り糸およびその製造方法について、具体的に説明する。
【００１６】
釣り糸としての十分な強度を持ち、従来の新素材釣り糸に比べて適度な伸びと伸縮回復性をバランス良く兼ね備え、且つ従来のモノフィラメント製釣り糸と同等の扱い易さを有する本発明の釣り糸は、熱可塑性樹脂モノフィラメントからなる芯糸の周囲に一本以上の鞘糸を製紐または撚り合わせてなる釣り糸であって、この釣り糸の直径が０．０５〜０．６ｍｍの範囲にあり、且つ釣り糸の破断強度が１５００Ｎ／ｍｍ２以上、破断伸度が１０〜４０％の範囲にあるとともに、長さＨ０の釣り糸に引張速度３００ｍｍ／分で荷重を掛けてゆき、破断強度の５％の荷重が掛かった時点の釣り糸の長さをＨ、さらに破断強度の５％の荷重を１分間掛けた状態で放置した後、３００ｍｍ／分の速度で荷重を取り除いた後の釣り糸の長さをＨ１とした際に次式１００×（Ｈ−Ｈ１）／（Ｈ−Ｈ０）で求められる瞬間回復率が７０〜１００％の範囲にあることを特徴とする。
【００１７】
まず、芯糸となる熱可塑性樹脂モノフィラメントの構成素材としては、例えば６ナイロン、６６ナイロン、６１０ナイロン、６１２ナイロン、６／１２共重合ナイロン、６／６６共重合ナイロンなどのポリアミド樹脂またはこれらの共重合体、ポリエチレンテレフタレート、ポリブチレンテレフタレート、ポリエチレンナフタレート、ポリシクロヘキサンジメチレンテレフタレートなどのポリエステル樹脂またはこれらの共重合体、ポリフッ化ビニリデン、エチレン・テトラフルオロエチレン共重合体テトラフルオロエチレン・ヘキサフルオロプロピレン・フッ化ビニリデン共重合体、テトラフルオロエチレン・ヘキサフルオロプロピレン・フッ化ビニリデン共重合体などのフッ素樹脂、ポリフェニレンサルファイド、ポリエチレン、ポリプロピレンなどのポリオレフィン樹脂、スチレン系、ポリオレフィン系、ポリ塩化ビニル系、ポリウレタン系、ポリエステル系、ポリアミド系、１，２ポリブタジエン系、トランスイソプレン系、フッ素ゴム系、塩素化ポリエチレン系エラストマー、コハク酸、アジピン酸、および１，４ブタシジオールなどからなるランダムコポリマーまたはこれらランダムコポリマーとポリブチレンサクシネートまたは／およびポリエチレンサクシネートのブレンドポリマーである脂肪族ポリエステルが挙げられ、さらにこれらを２種類以上ブレンドしたものも使用することができる。
【００１８】
特に、本発明の釣り糸においては、優れた伸縮性（瞬間回復）を有するとともに、加工性に優れていることから、ポリアミド系樹脂や脂肪族ポリエステルの使用がより好ましい。
【００１９】
また、芯糸となる熱可塑性樹脂モノフィラメントの直径は、特に限定はされないが、十分な伸縮性と高強度を両立させるために、０．０１〜０．４ｍｍの範囲が好ましく、さらには０．０２〜０．３ｍｍの範囲がより好ましい。
【００２０】
一方、本発明の釣り糸を構成する鞘糸は、その素材や特性については特に限定はされないが、破断強度が１３ｃＮ／ｄｔｅｘ以上であり、且つ弾性率が３５０ｃＮ／ｄｔｅｘ以上であることが好ましく、さらに生産性の観点から、破断強度１８ｃＮ／ｄｔｅｘ以上、弾性率４００ｃＮ／ｄｔｅｘ以上であることがより好ましい。また、鞘糸の破断強度および弾性率の上限には特に制限はないが、破断強度の上限は３５ｃＮ／ｄｔｅｘ程度、弾性率の上限は５００ｃＮ／ｄｔｅｘ程度であることが望ましい。
【００２１】
この理由は、鞘糸が破断強度および弾性率が上記範囲を下まわる場合は、低強度や伸縮性に欠けた釣り糸となりやすいからである。
【００２２】
したがって、鞘糸が上記条件を満たせば、鞘糸の素材については特に限定はされないが、本発明の釣り糸においては、鞘糸が高密度ポリエチレン繊維、アラミド繊維、ポリアリレート繊維、金属細線であることがより好ましい。
【００２３】
なお、鞘糸の単糸繊度は、特に限定はされないが、釣り糸を出来るだけ細く仕上げることができるとの理由から、単糸繊度が０．５〜１５ｄｔｅｘの範囲が好ましく、さらには１．０〜１０ｄｔｅｘの範囲がより好ましい。
【００２４】
本発明の釣り糸は、その直径が０．０５ｍｍ〜０．６ｍｍの範囲にあることが必要であり、さらには０．１ｍｍ〜０．５ｍｍの範囲にあることがより好ましい。
【００２５】
もし、直径が上記範囲を下回る場合は、魚が釣り針に掛かった際の引きに耐えることができず、釣り糸が切れやすくなり、逆に、直径が上記範囲を上回る場合は、釣り糸の剛性が高くなるため、釣り糸として扱いにくくなるばかりか、流水抵抗や空気抵抗を受けやすくなるために棚を合わせにくくなり、釣果に影響を及ぼす傾向にあるため好ましくない。
【００２６】
さらに、本発明の釣り糸は、その破断強度が１５００Ｎ／ｍｍ２以上、破断伸度が１０〜４０％の範囲にあることが必要であり、特に破断強度１７００Ｎ／ｍｍ２以上、２７００Ｎ／ｍｍ２以下、破断伸度１５〜３５％の範囲にあることがより好ましい。
【００２７】
この理由は、釣り糸の破断強度が上記範囲を下回る場合は、釣り糸としての十分な強度が発揮されないからである。また、破断伸度が上記範囲を下まわる場合は、魚が掛かった際に魚が逃げようとして暴れると、釣り糸がその振動を十分に吸収できず、魚が針から外れて逃げてしまいやすくなり、逆に、破断伸度が上記範囲を上回る場合は、魚が掛かった時の当たりが伝わりにくく、合わせのタイミングを逃してしまい、釣果に影響を及ぼす場合があるからである。
【００２８】
さらにまた、本発明の釣り糸は、長さＨ０の釣り糸に引張速度３００ｍｍ／分で荷重を掛けてゆき、破断強度の５％の荷重が掛かった時点の釣り糸の長さをＨ、さらに破断強度の５％の荷重を１分間掛けた状態で放置した後、３００ｍｍ／分の速度で荷重を取り除いた後の釣り糸の長さをＨ１とした際に次式１００×（Ｈ−Ｈ１）／（Ｈ−Ｈ０）で求められる瞬間回復率が７０〜１００％の範囲にあることが必要であり、さらには７５〜１００％の範囲にあることが好ましい。
【００２９】
もし、瞬間回復率が上記範囲を下まわる場合は、伸縮性に欠けた釣り糸が得られやすく、この釣り糸をスピニングリールに巻き、実際にルアーフィッシングなどの釣りを行うと、バックラッシュが発生しやすくなるからである。
【００３０】
なお、本発明の釣り糸には、芯糸を構成する熱可塑性樹脂モノフィラメントおよび／または鞘糸を構成する繊維に、本発明の目的を阻害しない範囲で、酸化チタン、酸化ケイ素、炭酸カルシウム、炭酸マグネシウム、炭酸バリウム、硫酸バリウム、硫酸カルシウム、燐酸バリウム、燐酸リチウム、燐酸カルシウム、燐酸マグネシウム、酸化アルミニウム、酸化ジルコニア、フッ化リチウム、カオリン、タルク等の無機粒子、耐熱剤、耐候剤、耐光剤、耐加水分解剤、紫外線防止剤、酸化防止剤、帯電防止剤、平滑剤、ワックス類、シリコーンオイル、界面活性剤、染料、顔料などの公知の添加剤成分を必要に応じて任意に添加することもできる。
【００３１】
上記各条件を満たした本発明の釣り糸は、釣り糸としての十分な強度を持ち、従来の新素材釣り糸に比べて適度な伸びと伸縮回復性をバランス良く兼ね備え、且つ従来のモノフィラメント製釣り糸と同等の扱い易さを有するため、船釣り用途や投げ釣り用途をはじめ、ルアーフィッシングや磯釣りなど、従来の新素材釣り糸では使用が難しかった釣り用途にも使用することができるが、さらに次の条件を満たすことにより、実際の釣りにおいてより際立った効果を取得することができる。
【００３２】
すなわち、本発明の釣り糸においては、釣り糸を構成する芯糸の１０％伸張時の強度が１００〜５００Ｎ／ｍｍ２の範囲にあることが好ましく、さらには２００〜４００Ｎ／ｍｍ２の範囲にあることがより好ましい。
【００３３】
これは、芯糸の１０％伸張時の強度が上記範囲を満たす場合は、釣り糸に加工したときの伸びと瞬間回復率のバランスに優れた釣り糸が得られるからである。
【００３４】
また、本発明の釣り糸においては、その表面に芯糸と同じ熱可塑性樹脂からなるコーティングが施されている場合には、竿ガイドとの接触による鞘糸の摩耗を低減することができるとともに、コーティングに芯糸と同じ熱可塑性樹脂を使用するため、芯糸と鞘糸との密着性が向上し、芯糸と鞘糸との層間剥離を抑制することができる。
【００３５】
さらに、本発明の釣り糸には、本発明の目的を阻害しない範囲で、その表面に撥水処理、親水処理、表面硬化処理、柔軟化処理など各種表面処理を適宜施すことも可能である。
【００３６】
本発明の釣り糸は、例えば次の方法により製造することができる。
【００３７】
まず、釣り糸を構成する芯糸は、何ら特殊な方法で製造する必要はなく、例えば公知の溶融紡糸法などにより製造することができる。
【００３８】
そして得られた芯糸に、この芯糸を構成する熱可塑性樹脂モノフィラメントの破断強度の１０〜２０％に相当する張力を掛けた状態で、芯糸の周囲に鞘糸をＳ方向およびＺ方向に交互に巻き付けながら製紐したり、撚り合わせたりすることにより、芯糸と鞘糸を組み合わせていく。
【００３９】
この場合に、芯糸に上記の範囲の張力を掛けないと、得られた釣り糸の伸びや伸縮性が小さくなることから、魚が掛かった際に魚が逃げようとして暴れると、釣り糸がその振動を十分に吸収できず、魚が針から外れて逃げてしまいやすくなるばかりか、スピニングリールに巻き、実際にルアーフィッシングなどの釣りを行うと、バックラッシュが発生しやすくなるため好ましくない。
【００４０】
芯糸および鞘糸の割合については、特に限定はされないが、高強度や適度な伸縮性が得られることから、芯糸の割合が釣り糸全体の２０〜５０％、特に３０〜４０％の範囲にあることが好ましい。
【００４１】
そして、さらに必要に応じて、釣り糸の表面に芯糸と同じ熱可塑性樹脂からなるコーディングを施すことにより、本発明の釣り糸が得られるのである。
【実施例】
【００４２】
以下に、本発明の釣り糸を実施例に基づいてさらに詳しく説明する。なお、実施例における釣り糸の評価は以下の方法で行った。
【００４３】
［直径測定］
ＭＩＴＵＴＯＹＯ社製「デジタルマイクロメータ」を使用し、釣り糸の直径をその長さ方向に沿って５箇所無作為に測定し、その平均値を求めた。
【００４４】
［破断強度］
ＪＩＳ  Ｌ１０１３に準じて、（株）オリエンテック社製「テンシロンＵＴＭ−４−１００型」引張試験機を使用して引張破断強さ（Ｎ）を測定し、さらに繊維の単位断面積当たりの破断強度に換算（Ｎ／ｍｍ２）した。  
【００４５】
［破断伸度］
ＪＩＳ  Ｌ１０１３に準じて、（株）オリエンテック社製「テンシロンＵＴＭ−４−１００型」引張試験機を使用して引張破断時の伸び率（％）を測定した。
【００４６】
［瞬間回復率］    
釣り糸を２０℃、６５％ＲＨの温湿度調整室で２４時間放置後、（株）オリエンテック社製「テンシロンＵＴＭ−４−１００型」引張試験機を使用し、長さＨ０＝２５ｃｍの釣り糸に引張速度３００ｍｍ／分で荷重を掛けてゆき、破断強度の５％の荷重が掛かった時点の釣り糸の長さをＨ、さらに破断強度の５％の荷重を１分間掛けた状態で放置した後、３００ｍｍ／分の速度で荷重を取り除いた後の釣り糸の長さをＨ１とし、次式１００×（Ｈ−Ｈ１）／（Ｈ−Ｈ０）から瞬間回復率（％）を求めた。瞬間回復率の値が大きいほど伸縮性に優れた釣り糸であることを示す。
【００４７】
［実釣評価−１］
複数の釣り人に、実施例または比較例で得られた釣り糸をスピニングリールに巻き取り、重さ１／８ｏｚ（約３．５ｇ）のラバージグを使用して実際にバス釣りをしてもらい、魚が掛かった時の感触について次の二段階で評価依頼した。
○：大きな魚が掛かってもラインブレイクもなく、振動をラインが適度に吸収し、魚を釣り逃がすことなく取り込むことができた、    
×：魚が掛かっても釣り逃がしてしまうなどのトラブルが頻繁に発生したため、途中で使用を中止した。
【００４８】
［実釣評価−２］
複数の釣り人に、実施例または比較例で得られた釣り糸をスピニングリールに巻き取り、重さ１／１６ｏｚ（約１．８ｇ）のジグヘットにワームをセットして実際にバス釣りをしてもらい、ラインの扱い易さ（操作性）について次の二段階で評価依頼した。
【００４９】
○：キャスティングを繰り返し行ってもバックラッシュなどライントラブルは無く、さらに掛かった魚も釣り逃がすことなく釣り上げることが出来た。
×：キャスティングを繰り返し行ったところバックラッシュが発生し、さらにバックラッシュで糸癖が付いたラインを取り除き、再度仕掛をセットしてキャスティングを行ったが、再度バックラッシュが発生したために使用を中止した。 
【００５０】
［実施例１］
脂肪族ポリエステル樹脂（１９０℃、荷重２．１６ｋｇにおけるＭＦＲが１．２ｇ／１０ｍｉｎ、比重：１．２６）をエクストルーダー型紡糸機に供給し、２６０℃で溶融混練した後、孔径１．０ｍｍのノズルから紡出し、紡出した樹脂を短い気体ゾーンに通過させた後、直ちに温度２０℃の冷却浴中で冷却固化させ、未延伸モノフィラメントを得た。
【００５１】
次に、冷却固化した未延伸モノフィラメントを、８０℃の温水浴中で３．４倍に一段延伸し、さらに１００℃に加熱した不活性な気体浴中で２．１２倍（全延伸倍率７．２倍）に延伸した後、引き続き９０℃に加熱した不活性な気体浴中で０．８８倍に熱セットを施すことにより直径０．１００ｍｍの脂肪族ポリエステルモノフィラメントを製糸し、これを芯糸とした。
【００５２】
得られた芯糸に１５％の張力を掛けた状態で、この芯糸の周囲に鞘糸として５０ｄのポリアリレートマルチフィラメント（クラレ社製、ベクトラン、破断強度１７．７ｃＮ／ｄｔｅｘ、弾性率４４２ｃＮ／ｄｔｅｘ）をＳ方向に３本、Ｚ方向に３本の合計６本を交互に巻き付けて製紐加工し、引き続きその表面に脂肪族ポリエステル樹脂でメルトコーティングを施し、さらに釣り糸の表面に仕上げ油剤を塗布することにより、直径０．２３５ｍｍの釣り糸を作製した。得られた釣り糸の評価結果を表１に示す。
【００５３】
［実施例２］
直径１１μのタングステン細線を４０本ずつにマルチフィラメント状に引きそろえたもの（破断強度２２．１ｃＮ／ｄｔｅｘ、弾性率４８６ｃＮ／ｄｔｅｘ）を鞘糸として使用した。そして４本の鞘糸を芯糸の周囲に製紐したこと以外は、実施例１と同じ条件で釣り糸を作製した。得られた釣り糸の評価結果を表１に示す。
【００５４】
［実施例３］
鞘糸を高密度ポリエチレンマルチフィラメント（東洋紡製、ダイニーマ、破断強度２０．３ｃＮ／ｄｔｅｘ、弾性率４７７ｃＮ／ｄｔｅｘ）に変更した以外は、実施例１と同じ条件で釣り糸を作製した。得られた釣り糸の評価結果を表１に示す。
【００５５】
［実施例４］
芯糸を直径０．１００ｍｍのナイロンモノフィラメントに変更した以外は、実施例１と同じ条件で釣り糸を作製した。得られた釣り糸の評価結果を表１に示す。
【００５６】
［実施例５］
芯糸を直径０．１００ｍｍのポリフッ化ビニリデンモノフィラメントに変更した以外は、実施例１と同じ条件で釣り糸を作製した。得られた釣り糸の評価結果を表１に示す。
【００５７】
［実施例６］
釣り糸表面にメルトコーティングしなかったこと以外は、実施例１実施例１と同じ条件で釣り糸を作製した。得られた釣り糸の評価結果を表１に示す。
【００５８】
［比較例１］
単糸繊度１．２ｄｔｅｘの高密度ポリエチレンマルチフィラメント（東洋紡製、ダイニーマ、破断強度２０．３ｃＮ／ｄｔｅｘ、弾性率４７７ｃＮ／ｄｔｅｘ）を製紐し、これに脂肪族ポリエステル樹脂でメルトコーティングを施し、さらに釣り糸の表面に仕上げ油剤を塗布することにより、直径０．２３５ｍｍの釣り糸を作製した。得られた釣り糸の評価結果を表１に示す。
【００５９】
［比較例２］
ナイロン６／６６共重合樹脂（２６０℃、荷重２．１６ｋｇにおけるＭＦＲが６．３ｇ／１０ｍｉｎ、比重：１．１４）をエクストルーダー型紡糸機に供給し、２８０℃の温度で溶融混練した後、孔径１．５ｍｍのノズルから紡出し、紡出した樹脂を短い気体ゾーンに通過させた後、直ちに２０℃の水中で冷却固化させ、未延伸モノフィラメントを得た。
【００６０】
次に、冷却固化した未延伸モノフィラメントを、１００℃の水蒸気延伸浴で４．０倍に延伸し、さらに２００℃の不活性な気体浴中で１．５倍に延伸（全延伸倍率６．０倍）し、引き続き１８０℃の不活性な気体浴中で０．９倍に熱セット処理を行うことにより、直径０．２３５ｍｍのナイロンモノフィラメントを得た。得られたナイロンモノフィラメントを釣り糸として使用した場合の評価結果を表１に示す。
【００６１】
［比較例３］
鞘糸を５０ｄｔｅｘのナイロンマルチフィラメント（東レ製、破断強度８．８３ｃＮ／ｄｔｅｘ、弾性率１７．７ｃＮ／ｄｔｅｘ）に変更した以外は、実施例１と同じ条件で釣り糸を作製した。得られた釣り糸の評価結果を表１に示す。
【００６２】
［比較例４］
芯糸を直径０．１００ｍｍのポリアリレートマルチフィラメント繊維（クラレ社製、ベクトラン）に変更し、さらに鞘糸を５０ｄｔｅｘｄのナイロンマルチフィラメント（東レ製、破断強度８．８３ｃＮ／ｄｔｅｘ、弾性率１７．７ｃＮ／ｄｔｅｘ）に変更した以外は、実施例１と同じ条件で釣り糸を作製した。得られた釣り糸の評価結果を表１に示す。
【００６３】
［比較例５］
芯糸を直径０．１００ｍｍのナイロンマルチフィラメント（東レ製）に変更した以外は、実施例１と同じ条件で釣り糸を作製した。得られた釣り糸の評価結果を表１に示す。
【００６４】
［比較例６］
芯糸を直径０．１００ｍｍのポリアリレートマルチフィラメント繊維（クラレ社製、ベクトラン）に変更した以外は、実施例１と同じ条件で釣り糸を作製した。得られた釣り糸の評価結果を表１に示す。
【００６５】
【表１】
0004770421.tif 000002
【００６６】
表１の結果から明らかなように、本発明の釣り糸（実施例１〜６）は、いずれも破断強度が１５００Ｎ／ｍｍ２以上、且つ破断伸度が１０〜４０％の範囲にあるため、釣り糸としての十分な強度と魚が掛かった際の吸収性を兼ね備え、さらに瞬間回復率が７０〜１００％の範囲にあるため、スピニングリールを使い軽いルアーを投げた場合でも、バックラッシュが発生しないなど、従来の新素材釣り糸では得られなかった様々な効果を発揮し、極めて実用性の高い釣り糸であることが分かる。  
【００６７】
一方、熱可塑性樹脂モノフィラメントを芯糸として使用していない釣り糸（比較例１）は、釣り糸の破断伸度が低く、瞬間回復性が全くないため、実際に釣りに使用した場合、掛かった魚が針から外れて釣り逃がしてしまいやすいばかりか、スピニングリールを使い軽いルアーを投げた際にはバックラッシュが頻繁に発生し、極めて扱いにくいものであった。
【００６８】
また、芯糸のみからなる釣り糸、つまり従来の熱可塑性樹脂モノフィラメントからなる釣り糸（比較例２）は、芯糸および鞘糸からなる釣り糸に比べて破断強度が低いため、実際に釣りに使用した場合、魚か掛かった時に、釣り糸が切れて魚を釣り逃がしてしまいやすいなどの点で実用性に欠けたものであった。
【００６９】
さらに、破断強度および破断伸度が本発明の条件を満たさない鞘糸を使用した釣り糸（比較例３、４）は、釣り糸の破断強度が低いため、実際に釣りに使用した場合、魚か掛かった時に、釣り糸が切れて魚を釣り逃がしてしまいやすいなどの点で実用性に欠けたものであった。
【００７０】
さらにまた、芯糸にマルチフィラメントを使用した釣り糸（比較例５および６）は、破断強度が低く、破断伸度および瞬間回復率も低いため、実際に釣りに使用した場合、掛かった魚が針から外れて釣り逃がしてしまいやすいばかりか、釣り糸が切れて魚を釣り逃がしてしまう場合も発生し、さらにはバックラッシュが頻繁に発生するなどの点で極めて扱いにくいものであった。
【産業上の利用可能性】
【００７１】
以上説明したように、本発明の釣り糸は、釣り糸としての十分な強度を持ち、従来の新素材釣り糸に比べて適度な伸びと伸縮回復性をバランス良く兼ね備え、且つ従来のモノフィラメント製釣り糸と同等の扱い易さを有するため、船釣り用途、投げ釣り用途をはじめ、ルアーフィッシングや磯釣りなど、従来の新素材釣り糸では使用が難しかった釣り用途にも使用することができ、その実用性が極めて高い。